Brevet FR3066047A1 — publié le 20181109

PROCEDE D'ASSEMBLAGE POUR PILE A COMBUSTIBLE La prÃ©sente invention concerne un procÃ©dÃ© de fabrication d'un assemblage de membranes pour pile Ã combustible. Les piles Ã combustible Ã membrane d'Ã©change de protons, dites PEMFC correspondant Ã l'acronyme anglais de Â« proton exchange membrane fuel cells Â» ou Â« polymer electrolyte membrane fuel cells Â», prÃ©sentent des propriÃ©tÃ©s de compacitÃ© particuliÃ¨rement intÃ©ressantes. Chaque cellule comprend une membrane Ã©lectrolyte polymÃ¨re permettant seulement le passage de protons et non le passage des Ã©lectrons. La membrane est mise en contact avec une anode sur une premiÃ¨re face et avec une cathode sur une deuxiÃ¨me face pour former un assemblage membrane/Ã©lectrodes dit AME. L'assemblage prÃ©citÃ© est gÃ©nÃ©ralement rÃ©alisÃ© par superposition successive des diffÃ©rentes membranes et Ã©lectrodes avec une interposition de membranes de renfort permettant de supporter l'assemblage. Toutefois, pour assurer un bon positionnement des diffÃ©rents Ã©lÃ©ments entre eux, il est impÃ©ratif de garantir un positionnement optimal de la membrane Ã©lectrolyte polymÃ¨re avec la membrane de renfort. Une solution serait d'utiliser un appareil robotisÃ© qui serait apte Ã rÃ©aliser successivement l'assemblage des diffÃ©rents Ã©lÃ©ments entre eux. Toutefois, un simple empilement successif des diffÃ©rentes Ã©paisseurs s'avÃ¨re insuffisant puisqu'il impose d'utiliser des quantitÃ©s importantes de membrane active, ce qui s'avÃ¨re couteux. L'invention a notamment pour but d'apporter une solution simple, efficace et Ã©conomique Ã ce problÃ¨me. A cet effet, elle propose un procÃ©dÃ© de fabrication d'un assemblage membrane Ã©lectrolyte polymÃ¨re/Ã©lectrodes pour pile Ã combustible comprenant les Ã©tapes suivantes : a) fournir une premiÃ¨re membrane de renfort comprenant un bord externe et un bord interne dÃ©limitant une ouverture, 3066047 2 b) fournir une premiÃ¨re Ã©lectrode apte Ã obturer l'ouverture de la premiÃ¨re membrane de renfort, c) fournir une seconde membrane de renfort comprenant un bord externe et un bord interne dÃ©limitant une ouverture, 5 d) fournir une seconde Ã©lectrode apte Ã obturer l'ouverture de la seconde membrane de renfort, e) fournir une membrane Ã©lectrolyte polymÃ¨re apte Ã obturer l'une et l'autre de l'ouverture de la premiÃ¨re et de la seconde membranes renfort, 10 f) agencer les premiÃ¨re et seconde membranes renfort, les premiÃ¨re et seconde Ã©lectrodes et la membrane Ã©lectrolyte polymÃ¨re de maniÃ¨re Ã obtenir un empilement successif de la premiÃ¨re Ã©lectrode, de la premiÃ¨re membrane renfort, de la membrane Ã©lectrolyte polymÃ¨re, de la seconde membrane 15 renfort et de la seconde Ã©lectrode, oÃ¹ l'ouverture de la premiÃ¨re membrane renfort est obturÃ©e infÃ©rieurement par la premiÃ¨re Ã©lectrode et supÃ©rieurement par la membrane Ã©lectrolyte polymÃ¨re, et oÃ¹ l'ouverture de la seconde membrane renfort est obturÃ©e infÃ©rieurement par la membrane Ã©lectrolyte polymÃ¨re et 20 supÃ©rieurement par la seconde Ã©lectrode. Selon l'invention, le procÃ©dÃ© propose de fournir dans un premier temps les diffÃ©rentes membranes Ã assembler les unes aux autres, ce qui permet de mieux optimiser la quantitÃ© de matiÃ¨re utilisÃ©e. Dans la prÃ©sente demande, le terme Â« ouverture Â» implique un 25 contour fermÃ© qui Ã la propriÃ©tÃ© d'Ãªtre dÃ©pourvu d'extrÃ©mitÃ©, sans Ãªtre infini. De mÃªme, le terme Â« bord Â» dÃ©signe un contour fermÃ© qui Ã la propriÃ©tÃ© d'Ãªtre dÃ©pourvu d'extrÃ©mitÃ©, sans Ãªtre infini. Le terme Â« obturÃ© Â» en relation avec le terme Â« ouverture Â» indique que le passage au travers de l'ouverture s'effectue au travers de l'Ã©lÃ©ment obturant ladite ouverture. 30 Selon une autre caractÃ©ristique, prÃ©alablement Ã l'Ã©tape f), le procÃ©dÃ© comprend une Ã©tape a) dans laquelle la membrane Ã©lectrolyte 3066047 3 polymÃ¨re est solidarisÃ©e Ã l'une de la premiÃ¨re membrane renfort et de la seconde membrane renfort et de maniÃ¨re Ã ce qu'elle obture l'ouverture de ladite membrane renfort concernÃ©e. Cette opÃ©ration de solidarisation de la membrane Ã©lectrolytique 5 peut avantageusement Ãªtre rÃ©alisÃ©e par soudure laser. Ainsi, selon l'invention, le procÃ©dÃ© peut consister Ã disposer l'une de la premiÃ¨re membrane renfort et de la seconde membrane de renfort sur un support puis Ã dÃ©rouler une membrane Ã©lectrolyte polymÃ¨re au-dessus de l'ouverture de ladite membrane pour qu'elle obture 10 l'ouverture de cette membrane. Dans un second temps, on procÃ¨de Ã la suppression des Ã©ventuels plis de la membrane Ã©lectrolyte polymÃ¨re et on rÃ©alise dans une Ã©tape subsÃ©quente la solidarisation du bord externe de la membrane Ã©lectrolyte polymÃ¨re, par exemple par fusion laser, avec le bord interne de membrane renfort considÃ©rÃ©e. 15 Plus particuliÃ¨rement, la premiÃ¨re membrane renfort et la premiÃ¨re Ã©lectrode peuvent Ãªtre solidarisÃ©es l'une Ã l'autre dans une Ã©tape 131), prÃ©alablement Ã l'Ã©tape f), l'ouverture de la premiÃ¨re membrane renfort Ã©tant obturÃ©e par la premiÃ¨re Ã©lectrode. Le prÃ©assemblage de la premiÃ¨re membrane renfort et de la 20 premiÃ¨re Ã©lectrode permet de faciliter l'assemblage des diffÃ©rentes Ã©paisseurs. En effet, lesdites deux couches sont ainsi assemblÃ©es simultanÃ©ment aux autres couches de l'assemblage. L'Ã©tape 131 peut Ãªtre rÃ©alisÃ©e en disposant la premiÃ¨re Ã©lectrode sur un support et en agenÃ§ant la premiÃ¨re membrane renfort au-dessus de 25 la premiÃ¨re Ã©lectrode, puis en solidarisant la premiÃ¨re Ã©lectrode sur la premiÃ¨re membrane renfort. La solidarisation pouvant comporter l'application d'un organe chauffant sur la premiÃ¨re membrane renfort. La seconde membrane renfort et la seconde Ã©lectrode peuvent Ã©galement Ãªtre solidarisÃ©es l'une Ã l'autre dans une Ã©tape [32), 30 prÃ©alablement Ã l'Ã©tape f), l'ouverture de la seconde membrane renfort Ã©tant obturÃ©e par la seconde Ã©lectrode. 3066047 4 L'Ã©tape p2 peut Ãªtre rÃ©alisÃ©e en disposant la seconde membrane renfort sur un support et en agenÃ§ant la seconde Ã©lectrode au-dessus de la seconde membrane renfort, puis en solidarisant la seconde Ã©lectrode sur la seconde membrane renfort. La solidarisation pouvant comporter 5 l'application d'un organe chauffant sur la premiÃ¨re Ã©lectrode. L'Ã©tape a) peut consister en une Ã©tape ai dans laquelle la membrane Ã©lectrolyte polymÃ¨re est solidarisÃ©e Ã la premiÃ¨re membrane renfort ou en une Ã©tape a2) dans laquelle la membrane Ã©lectrolyte polymÃ¨re est solidarisÃ©e Ã la seconde membrane renfort. L'Ã©tape ai) peut Ãªtre 10 rÃ©alisÃ©e avant l'Ã©tape pi), la premiÃ¨re Ã©lectrode Ã©tant agencÃ©e Ã l'opposÃ© de la membrane Ã©lectrolyte polymÃ¨re par rapport Ã la premiÃ¨re membrane renfort. L'Ã©tape a2) peut Ãªtre rÃ©alisÃ©e avant l'Ã©tape p2), la seconde Ã©lectrode Ã©tant agencÃ©e Ã l'opposÃ© de la membrane Ã©lectrolyte polymÃ¨re par rapport Ã la seconde membrane renfort. Ainsi, on comprend que les 15 Ã©tapes pi) et p2) sont effectuÃ©es avec la membrane Ã©lectrolyte polymÃ¨re dÃ©jÃ solidaires de la premiÃ¨re ou de la seconde membranes renfort. Les Ã©tapes de solidarisation de membranes et de l'Ã©lectrode telles qu'Ã©voquÃ©es prÃ©cÃ©demment sont de prÃ©fÃ©rence rÃ©alisÃ©es par un poinÃ§on chauffant appliquÃ© sur la superposition de couches formÃ©es. Il est 20 souhaitable que le poinÃ§on ne vienne pas en contact avec la membrane pour Ã©viter que celle-ci reste collÃ©e au poinÃ§on du fait de sa constitution chimique. Pour cela, on prÃ©fÃ¨rera appliquer le poinÃ§on directement sur la premiÃ¨re Ã©lectrode ou sur la seconde Ã©lectrode. Dans une configuration prÃ©fÃ©rÃ©e de l'invention, le procÃ©dÃ© 25 comprend une Ã©tape a2) qui est rÃ©alisÃ©e avant l'Ã©tape p2). Dans une rÃ©alisation, le prÃ©assemblage obtenu Ã l'issu de l'Ã©tape pi) est disposÃ© sur un support de maniÃ¨re Ã ce que la premiÃ¨re Ã©lectrode soit appliquÃ©e sur le support, la premiÃ¨re membrane renfort Ã©tant agencÃ©e au-dessus de la premiÃ¨re Ã©lectrode. Dans une Ã©tape ultÃ©rieure, on superpose le 30 prÃ©assemblage obtenu Ã l'issu de l'Ã©tape p2) sur le prÃ©assemblage obtenu Ã l'issu de l'Ã©tape pi) et l'ensemble est agencÃ© sous une presse. 3066047 5 La membrane Ã©lectrolyte polymÃ¨re est, de prÃ©fÃ©rence, dimensionnÃ©e de maniÃ¨re Ã ce que son bord externe soit inscrit entre les bords internes et externes des premiÃ¨re et seconde membranes de renfort, ce qui permet de limiter la consommation de membrane Ã©lectrolyte 5 polymÃ¨re qui est couteuse. L'assemblage obtenu peut Ãªtre compressÃ© et chauffÃ© au niveau des Ã©lectrodes uniquement et de l'intÃ©gralitÃ© de celles-ci, de maniÃ¨re Ã lier fermement l'empilement de couches entre elles. L'Ã©tape de compression et de chauffage des Ã©lectrodes peut Ãªtre 10 rÃ©alisÃ©e au moyen d'une premiÃ¨re semelle de compression de l'assemblage qui est dimensionnÃ©e de maniÃ¨re sensiblement identique aux Ã©lectrodes. La premiÃ¨re semelle de compression et de chauffage peut Ãªtre montÃ©e sur un piston d'une premiÃ¨re presse. L'assemblage peut Ãªtre compressÃ© et chauffÃ© au niveau d'une 15 zone annulaire entourant les Ã©lectrodes. Cette zone annulaire dÃ©bute de prÃ©fÃ©rence, intÃ©rieurement immÃ©diatement Ã l'extÃ©rieur des bords externes des premiÃ¨re et seconde Ã©lectrodes. Elle peut s'Ã©tendre vers l'extÃ©rieur jusqu'aux bords externes des premiÃ¨re et seconde membranes renfort. Cette Ã©tape de compression et de chauffage peut Ãªtre rÃ©alisÃ©e au moyen 20 d'une seconde semelle de compression et de chauffage qui a une forme annulaire. La seconde semelle de compression et de chauffage peut Ãªtre montÃ©e sur un piston d'une seconde presse. De prÃ©fÃ©rence, on effectuera la compression et le chauffage au niveau de la zone centrale puis au niveau de la zone annulaire pour dans 25 un premier temps effectuer une solidarisation des membranes entre elles au niveau de la partie active de l'assemblage et ainsi Ã©viter tout mouvement des membranes renfort, des Ã©lectrodes et de la membrane Ã©lectrolyte polymÃ¨re entre elles. Optionnellement, l'Ã©tape de compression et de chauffage des 30 Ã©lectrodes peut Ãªtre suivie d'une Ã©tape de solidarisation, par poinÃ§ons chauffants par exemple, en une pluralitÃ© de localisations situÃ©es Ã la 3066047 6 pÃ©riphÃ©rie des membranes renforts. Cette Ã©tape peut Ã©galement Ãªtre initiÃ©e en fin de cycle de compression et de chauffage et se terminer simultanÃ©ment ou aprÃ¨s celle-ci. Autrement dit, l'Ã©tape de solidarisation par poinÃ§ons chauffants prÃ©cÃ¨de l'Ã©tape de chauffage et compression de la 5 zone annulaire. Cette Ã©tape de solidarisation Ã©vite que la membrane de renfort infÃ©rieure ne flambe et ne se replie sur elle-mÃªme conduisant Ã la formation d'une double Ã©paisseur de membrane renfort induisant une mise au rebut de l'assemblage obtenu pour non-conformitÃ©. La dissociation des opÃ©rations de compression et chauffage 10 pour chacune de la zone centrale comprenant les premiÃ¨re et seconde Ã©lectrodes et la membrane Ã©lectrolyte polymÃ¨re et de la zone annulaire entourant les Ã©lectrodes, permet d'adapter au mieux la pression et la tempÃ©rature exercÃ©es aux constituants des couches concernÃ©es tout en assurant l'adhÃ©rence de chacune des couches (membranes ou Ã©lectrodes 15 ou renfort) en contact. Cette dissociation est particuliÃ¨rement intÃ©ressante dans le cas oÃ¹ la zone annulaire ne comprend pas une couche entiÃ¨re de membrane Ã©lectrolyte polymÃ¨re, c'est-Ã -dire ne comprend pas en tout lieu une superposition de la premiÃ¨re membrane renfort, la membrane Ã©lectrolyte polymÃ¨re et la seconde membrane renfort. De plus, les 20 Ã©paisseurs des membranes et des Ã©lectrodes Ã©tant diffÃ©rentes, cette dissociation permet d'assurer une rÃ©partition homogÃ¨ne de la pression et de la tempÃ©rature en Ã©vitant l'application d'une pression et d'une mÃªme tempÃ©rature sur tout l'assemblage. Bien qu'il pourrait Ãªtre envisageable de rÃ©aliser une semelle de compression prÃ©sentant un dÃ©crochement au 25 niveau des bords externes des membranes, cela s'avÃ¨re trÃ¨s difficile Ã rÃ©aliser par usinage au regard des faibles Ã©paisseurs des membranes et des Ã©lectrodes puisque cela nÃ©cessiterait d'avoir des trÃ¨s faibles tolÃ©rances de fabrication, nÃ©cessairement trÃ¨s couteuses. Selon une autre caractÃ©ristique de l'invention, la membrane 30 Ã©lectrolyte polymÃ¨re est dimensionnÃ©e de maniÃ¨re Ã ce que les premiÃ¨re 3066047 7 et seconde Ã©lectrodes soient inscrites Ã l'intÃ©rieur de la membrane Ã©lectrolyte polymÃ¨re. Le procÃ©dÃ© peut encore comprendre les Ã©tapes suivantes : - fournir une membrane support comportant un bord ou contour 5 externe et un bord ou contour interne dÃ©limitant une ouverture de la membrane, cette ouverture Ã©tant dimensionnÃ©e de maniÃ¨re Ã ce que la membrane Ã©lectrolyte polymÃ¨re puisse s'inscrire dans ladite ouverture et Ã ce que la premiÃ¨re membrane renfort et la seconde membrane renfort puissent 10 recouvrir tout le bord interne de la membrane support, - agencer la membrane support de maniÃ¨re Ã ce que la membrane Ã©lectrolyte polymÃ¨re soit inscrite dans son ouverture et que son bord interne soit intercalÃ© entre les bords internes et externes des premiÃ¨re et seconde membranes renfort. 15 Le procÃ©dÃ© dÃ©crit ci-dessus Ã©vite une utilisation importante de membrane Ã©lectrolyte polymÃ¨re grÃ¢ce Ã l'utilisation d'une membrane de support prÃ©sentant une ouverture dans laquelle peut Ãªtre logÃ©e la membrane Ã©lectrolyte polymÃ¨re. AprÃ¨s application d'une pression sur la structure multicouches premiÃ¨re Ã©lectrode / premiÃ¨re membrane renfort / 20 membrane Ã©lectrolyte polymÃ¨re / seconde membrane renfort / seconde Ã©lectrode, la membrane de support assure un maintien de cet assemblage qui peut Ãªtre manipulÃ© ultÃ©rieurement. Lorsque : - la membrane Ã©lectrolyte polymÃ¨re est solidarisÃ©e Ã l'une de la 25 premiÃ¨re membrane renfort et de la seconde membrane renfort et de maniÃ¨re Ã ce qu'elle obture l'ouverture de ladite membrane renfort concernÃ©e, - la premiÃ¨re membrane renfort et la premiÃ¨re Ã©lectrode sont solidarisÃ©es l'une Ã l'autre prÃ©alablement Ã l'Ã©tape f), 30 l'ouverture de la premiÃ¨re membrane renfort Ã©tant obturÃ©e par la premiÃ¨re Ã©lectrode, et 3066047 8 - la seconde membrane renfort et la seconde Ã©lectrode sont solidarisÃ©es l'une Ã l'autre prÃ©alablement Ã l'Ã©tape f), l'ouverture de la seconde membrane renfort Ã©tant obturÃ©e par la seconde Ã©lectrode, 5 le procÃ©dÃ© peut Ã©galement comprendre les Ã©tapes suivantes : - agencer une face libre de la premiÃ¨re Ã©lectrode sur un support, - agencer la membrane support de maniÃ¨re Ã ce que son bord interne recouvre tout le bord externe de la premiÃ¨re membrane renfort, 10 - agencer la seconde membrane renfort de maniÃ¨re Ã ce que son bord pÃ©riphÃ©rique externe recouvre tout le bord interne de la membrane support, une face libre de la seconde Ã©lectrode Ã©tant tournÃ©e vers l'extÃ©rieur et Ã l'opposÃ© de la membrane Ã©lectrolyte polymÃ¨re. 15 On comprend que l'on peut rÃ©aliser l'assemblage en un nombre limitÃ© d'Ã©tapes puisque la premiÃ¨re Ã©lectrode et la premiÃ¨re membrane renfort sont prÃ©assemblÃ©es l'une Ã l'autre, que la seconde Ã©lectrode et la seconde membrane renfort sont Ã©galement prÃ©assemblÃ©es l'une Ã l'autre et que la membrane Ã©lectrolyte polymÃ¨re est prÃ©assemblÃ©e Ã l'une des 20 membranes renfort. Selon le procÃ©dÃ©, la membrane support peut Ãªtre supportÃ©e par un cadre, par exemple mÃ©tallique, ce qui facilite la manipulation par des bras de manipulation Ã©quipÃ© de moyens de prÃ©hension, par exemple magnÃ©tiques. 25 Lorsque : - la premiÃ¨re membrane renfort et la premiÃ¨re Ã©lectrode sont solidarisÃ©es l'une Ã l'autre prÃ©alablement Ã l'Ã©tape f), l'ouverture de la premiÃ¨re membrane renfort Ã©tant obturÃ©e par la premiÃ¨re Ã©lectrode, et 30 - la seconde membrane renfort et la seconde Ã©lectrode sont solidarisÃ©es l'une Ã l'autre prÃ©alablement Ã l'Ã©tape f), 3066047 9 l'ouverture de la seconde membrane renfort Ã©tant obturÃ©e par la seconde Ã©lectrode, le procÃ©dÃ© peut Ã©galement comprendre les Ã©tapes suivantes : - agencer une face libre de la premiÃ¨re Ã©lectrode sur un support, 5 - agencer la membrane Ã©lectrolyte polymÃ¨re de maniÃ¨re Ã ce qu'elle obture supÃ©rieurement l'ouverture (14a) de la premiÃ¨re membrane renfort, agencer la seconde membrane renfort de maniÃ¨re Ã ce que son bord pÃ©riphÃ©rique externe recouvre tout le bord interne de la 10 membrane support, une face libre de la seconde Ã©lectrode Ã©tant tournÃ©e vers l'extÃ©rieur et Ã l'opposÃ© de la membrane Ã©lectrolyte polymÃ¨re. On comprend que l'on peut rÃ©aliser l'assemblage en un nombre limitÃ© d'Ã©tapes puisque la premiÃ¨re Ã©lectrode et la premiÃ¨re membrane 15 renfort sont prÃ©assemblÃ©es l'une Ã l'autre, que la seconde Ã©lectrode et la seconde membrane renfort sont Ã©galement prÃ©assemblÃ©es l'une Ã l'autre, la membrane Ã©lectrolyte polymÃ¨re Ã©tant agencÃ©e entre les deux prÃ©assemblages prÃ©citÃ©s. Dans cette configuration, la membrane Ã©lectrolyte polymÃ¨re 20 s'Ã©tend entre deux bords opposÃ©s du cadre dont le pourtour entoure les bords externes des membranes de renfort. Le cadre peut Ãªtre rÃ©alisÃ© en matÃ©riau mÃ©tallique. Dans une rÃ©alisation pratique de l'invention, la membrane Ã©lectrolyte polymÃ¨re est rÃ©alisÃ©e en polymÃ¨re conducteur protonique. A titre 25 d'exemple, elle pourra Ãªtre constituÃ©e de polysulfone, de polyÃ©thercÃ©tone ou des polyphÃ©nylÃ¨ne sur lesquels sont greffÃ©s des groupements conducteurs de protons tels que par exemple les groupements acides sulfoniques. Plus particuliÃ¨rement, on utilisera des polymÃ¨res constituÃ©s d'une chaÃ®ne principale linÃ©aire perfluorÃ©e et de chaÃ®ne latÃ©rale portant des 30 groupes acides sulfoniques. Parmi les plus connues, on peut citer les membranes commercialisÃ©es sous la dÃ©nomination NAFIONÂ® par la 3066047 10 sociÃ©tÃ© Dupont et Nemours ou sous la dÃ©nomination DOWÂ®, FLEMIONÂ®, AciplexÂ®, AquivionÂ® ou Gore par les sociÃ©tÃ©s Dow chemicals, Asahi Glass, Solvay et Gore. Les premiÃ¨re et seconde membranes renfort peuvent Ãªtre rÃ©alisÃ©es de faÃ§on Ã titre d'exemple en polyfluorure de vinyl (PFA), 5 polyÃ©thylÃ¨ne tÃ©rÃ©phtalate (PET) ou polyÃ©thylÃ¨ne naphthalate (PEN). Selon une autre caractÃ©ristique du procÃ©dÃ©, celui-ci comprend une Ã©tape de rÃ©alisation d'une dÃ©coupe pÃ©riphÃ©rique Ã contour fermÃ© entourant la membrane Ã©lectrolyte polymÃ¨re au travers d'une zone annulaire de l'assemblage comprenant exclusivement un empilement des 10 premiÃ¨re et seconde membranes renfort ou un empilement de la premiÃ¨re membrane renfort, de la membrane Ã©lectrolyte polymÃ¨re et de la seconde membrane renfort. Afin de permettre le passage des liquides de refroidissement et des gaz purs pour le fonctionnement d'une pile Ã combustible comprenant 15 une pluralitÃ© d'assemblage obtenus avec le procÃ©dÃ© selon l'invention, l'assemblage peut Ãªtre soumis Ã une Ã©tape consistant Ã rÃ©aliser des orifices dans une zone pÃ©riphÃ©rique entourant au moins les Ã©lectrodes et de prÃ©fÃ©rence la membrane Ã©lectrolyte polymÃ¨re et les premiÃ¨re et seconde Ã©lectrodes. Dans ce dernier cas, les orifices ne traversent pas la 20 membrane Ã©lectrolyte polymÃ¨re, ce qui Ã©vite une circulation parasite de liquide de refroidissement entre la membrane et les Ã©lectrodes puisque la membrane Ã©lectrolyte polymÃ¨re est confinÃ©e sur tout sa circonfÃ©rence Ã l'intÃ©rieur des membranes renfort. Les orifices peuvent Ãªtre agencÃ©s entre ladite dÃ©coupe et la 25 membrane Ã©lectrolyte polymÃ¨re. L'invention sera mieux comprise et d'autres dÃ©tails, caractÃ©ristiques et avantages de l'invention apparaÃ®tront Ã la lecture de la description suivante faite Ã titre d'exemple non limitatif en rÃ©fÃ©rence aux dessins annexÃ©s dans lesquels : 3066047 11 - la figure 1 est une illustration schÃ©matique d'un assemblage Ã©lectrode-membrane Ã©lectrolyte polymÃ¨re-Ã©lectrode obtenu avec le procÃ©dÃ© selon l'invention ; - la figure 2 est une vue schÃ©matique en perspective d'un 5 rouleau Ã structure multicouches comprenant une membrane Ã©lectrolyte polymÃ¨re pour pile Ã combustible ; - la figure 3 reprÃ©sente l'assemblage des diffÃ©rentes membranes pour former un assemblage Ã©lectrode-membrane Ã©lectrolyte polymÃ¨re-Ã©lectrode selon la figure 1 ; 10 - la figure 4 est une illustration de l'empilement des couches ou Ã©paisseurs visibles en figure 3; - la figure 5 une illustration schÃ©matique d'un autre assemblage Ã©lectrode-membrane Ã©lectrolyte polymÃ¨re-Ã©lectrode obtenu avec le procÃ©dÃ© selon l'invention ; 15 - la figure 6 reprÃ©sente l'assemblage des diffÃ©rentes membranes pour former un assemblage Ã©lectrode-membrane Ã©lectrolyte polymÃ¨re-Ã©lectrode selon la figure 5. On se rÃ©fÃ¨re tout d'abord Ã la figure 1 qui reprÃ©sente un assemblage 10 membrane Ã©lectrolyte polymÃ¨re/Ã©lectrodes dit AME 20 comprenant les Ã©lÃ©ments successifs du bas vers le haut : - une premiÃ¨re Ã©lectrode 12 ou Ã©lectrode infÃ©rieure apte Ã former une anode dans une pile Ã combustible, - une premiÃ¨re membrane 14 ou membrane infÃ©rieure de renfort, - une membrane Ã©lectrolyte 16 polymÃ¨re assurant une 25 conduction protonique, - une seconde membrane 18 ou membrane supÃ©rieure de renfort, - une seconde Ã©lectrode 20 ou Ã©lectrode supÃ©rieure apte Ã former une cathode dans une pile Ã combustible. 3066047 12 On comprend que sur la figure 1, les diffÃ©rentes couches prÃ©citÃ©es sont en contact les unes avec les autres et que les espacements entre lesdites couches n'existent pas dans un assemblage rÃ©el. La figure 2 reprÃ©sente un rouleau 21 comprenant une bande Ã 5 structure mutlicouches comportant une bande en matÃ©riau Ã©lectrolyte polymÃ¨re 16 intercalÃ©e entre un premier film 22 de protection et un second film 24 de protection. La premiÃ¨re Ã©lectrode 12 et la seconde Ã©lectrode 20 se prÃ©sentent sous la forme d'une membrane ayant par exemple une forme 10 rectangulaire (figure 4). Chacune de la premiÃ¨re Ã©lectrode 12 et de la seconde Ã©lectrode 20 comprend deux couches, Ã savoir une premiÃ¨re couche formÃ©e d'un tissu de carbone sur laquelle est dÃ©posÃ©e une seconde couche catalytique comprenant un liant incorporant un catalyseur tel que du platine. La premiÃ¨re couche de diffusion peut avoir une Ã©paisseur de l'ordre 15 de 200 pm environ et la seconde couche peut avoir une Ã©paisseur d'environ de quelques dizaines de microns. Le liant peut avoir un constitution chimique similaire ou identique Ã celle de la membrane Ã©lectrolyte polymÃ¨re 16. La premiÃ¨re Ã©lectrode 12 et la seconde Ã©lectrode 20 sont 20 dÃ©pourvues d'ouverture et comprennent un bord externe 12a, 20a dÃ©limitant la pÃ©riphÃ©rie externe ou contour externe de l'Ã©lectrode 12, 20. La premiÃ¨re Ã©lectrode 12 et la seconde Ã©lectrode 20 peuvent avoir une forme et des dimensions identiques conduisant Ã ce que la premiÃ¨re Ã©lectrode 12 et la seconde Ã©lectrode 20 soient totalement interchangeable l'une avec 25 l'autre. Dans l'assemblage reprÃ©sentÃ© en figure 1 et Ã©galement en figure 3, chaque Ã©lectrode 12, 20 comprend une face libre 12b, 20b, et une face 12c, 20c, en contact avec la membrane 16 Ã©lectrolyte polymÃ¨re. La face libre 12b, 20b, est une face de la premiÃ¨re couche ou couche de diffusion 30 et la face 12c, 20c, en contact avec la membrane Ã©lectrolyte polymÃ¨re est une face de la seconde couche de l'Ã©lectrode. Ainsi, les faces libres 12b, 3066047 13 20b, sont orientÃ©es dans un sens opposÃ© Ã la membrane 16 Ã©lectrolyte polymÃ¨re. La premiÃ¨re membrane de renfort 14 et la seconde membrane de renfort 18 comprennent chacune une ouverture centrale 14a, 18a, 5 dÃ©limitÃ©e par un bord interne 14b, 18b. Elles comprennent Ã©galement un bord pÃ©riphÃ©rique externe 14c, 18c, dÃ©limitant leur pÃ©riphÃ©rie ou contour externe. La premiÃ¨re membrane renfort 14 et la seconde membrane renfort 18 peuvent avoir une forme et des dimensions identiques conduisant Ã ce que la premiÃ¨re membrane renfort 14 et la seconde membrane renfort 18 10 soient totalement interchangeables l'une avec l'autre. L'ouverture 14a de la premiÃ¨re membrane renfort 14 et l'ouverture 18a de la seconde membrane renfort 18 ainsi que les Ã©lectrodes 12, 20 sont dimensionnÃ©es de maniÃ¨re Ã ce que la premiÃ¨re Ã©lectrode 12 puisse recouvrir intÃ©gralement l'ouverture 14a de la premiÃ¨re membrane 15 renfort 14 de maniÃ¨re Ã l'obturer et que la seconde Ã©lectrode 20 puisse recouvrir intÃ©gralement l'ouverture 18a de la seconde membrane renfort 18 de maniÃ¨re Ã l'obturer. La membrane Ã©lectrolyte polymÃ¨re 16 ou membrane d'Ã©change de protons prÃ©sente une forme sensiblement rectangulaire et est 20 dÃ©pourvue d'ouverture. Elle comprend un bord externe 16a dÃ©limitant la pÃ©riphÃ©rie externe ou contour externe de la membrane 16. Comme reprÃ©sentÃ© aux figures 1 et 3, la membrane Ã©lectrolyte polymÃ¨re 16 est dimensionnÃ©e de maniÃ¨re Ã ce que les premiÃ¨re 12 et seconde 20 Ã©lectrodes soient inscrites Ã l'intÃ©rieur de la membrane Ã©lectrolyte polymÃ¨re 25 16. En pratique, la membrane Ã©lectrolyte polymÃ¨re 16 prÃ©sente une surface plus importante que la surface des premiÃ¨re 12 et seconde 20 Ã©lectrodes. Comme cela est visible sur la figure 3, pour rÃ©aliser l'assemblage pour pile Ã combustible, une membrane support 26 est intercalÃ©e entre la premiÃ¨re membrane renfort 14 et la seconde membrane 30 renfort 18. Cette membrane support 26 qui peut Ã©galement Ãªtre qualifiÃ©e de membrane de transport comme cela sera aisÃ©ment compris ultÃ©rieurement, 3066047 14 comprend un bord externe 26a formant le contour externe de la membrane support et un bord interne 26b dÃ©limitant une ouverture centrale 26c rÃ©alisÃ©e dans la membrane renfort 26. Le bord externe 26a de la membrane renfort 26 est serrÃ© entre deux parties 28a, 28b mÃ©talliques 5 formant un cadre. Ainsi, la membrane support 26 peut Ãªtre aisÃ©ment manipulÃ©e par l'intermÃ©diaire des deux cadres rigides fixÃ©s l'un Ã l'autre par tout moyen appropriÃ©, par exemple par vissage. Comme cela est visible sur les figures 3 et 4, l'ouverture 26c de la membrane de support 26 est dimensionnÃ©e de maniÃ¨re Ã ce que la 10 membrane Ã©lectrolyte polymÃ¨re 16 puisse s'inscrire dans ladite ouverture 26c et Ã ce que le bord externe 14c de la premiÃ¨re membrane renfort 14 et le bord externe 18c de la seconde membrane renfort 18 puissent recouvrir tout le bord interne 26b de la membrane support 26. De cette maniÃ¨re, un espace annulaire est mÃ©nagÃ© Ã l'assemblage entre le bord externe 16a de 15 la membrane Ã©lectrolyte polymÃ¨re 16 et le bord interne 26b de la membrane de support 26. Pour rÃ©aliser l'empilement prÃ©citÃ© des membranes, il est possible de rÃ©aliser l'assemblage en effectuant les Ã©tapes suivantes, par exemple successivement mais non nÃ©cessairement : 20 - agencer la premiÃ¨re Ã©lectrode 12 de maniÃ¨re Ã ce que sa face libre 12b soit en contact avec un support 30, - agencer la premiÃ¨re membrane 14 renfort au-dessus de la premiÃ¨re Ã©lectrode 12 de maniÃ¨re Ã ce que son ouverture 14a soit obturÃ©e infÃ©rieurement par la premiÃ¨re Ã©lectrode 12, 25 - agencer le cadre 28a, 28b de maniÃ¨re Ã ce que le bord interne 26b de la membrane de support 26 recouvre le bord externe 14c de la premiÃ¨re membrane renfort 14, - agencer la membrane Ã©lectrolyte polymÃ¨re 16 dans l'ouverture 26c de la membrane renfort 26 et de maniÃ¨re Ã ce qu'elle 30 obture supÃ©rieurement l'ouverture 14a de la premiÃ¨re membrane renfort 14, le bord 16a de la membrane Ã©lectrolyte 3066047 15 polymÃ¨re venant en vis-Ã -vis du bord interne 14b de la premiÃ¨re membrane renfort 14, - agencer la seconde membrane renfort 18 de maniÃ¨re Ã ce que son bord externe 18c recouvre le bord interne 26b de la 5 membrane renfort 26, le bord interne 18b de la seconde membrane renfort 18 Ã©tant appliquÃ©e sur tout le bord externe 16a de la membrane Ã©lectrolyte polymÃ¨re 16, - agencer la seconde Ã©lectrode 20 au-dessus de la seconde membrane renfort 18 de maniÃ¨re Ã ce que son bord externe 10 20a vienne s'appliquer sur tout le bord interne 18b de la seconde membrane renfort 18. On comprend que certaines de ces Ã©tapes peuvent Ãªtre rÃ©alisÃ©es avant ou aprÃ¨s certaines autres ou peuvent Ãªtre rÃ©alisÃ©es dans l'ordre indiquÃ© ci-dessus. 15 Il est encore possible d'assembler les diffÃ©rentes couches d'une autre maniÃ¨re en effectuant des prÃ©assemblages de plusieurs membranes 14, 16, 18 et Ã©lectrodes 12, 20 entre elles. Ainsi, un premier ensemble peut Ãªtre constituÃ© par le prÃ©assemblage et solidarisation de la premiÃ¨re Ã©lectrode 12 avec la premiÃ¨re membrane 20 renfort 14, la face libre 12b de la premiÃ¨re Ã©lectrode 12 Ã©tant agencÃ©e Ã l'opposÃ© de la premiÃ¨re membrane renfort 14. Un second ensemble peut Ãªtre aussi constituÃ© par le prÃ©assemblage et la solidarisation de la membrane Ã©lectrolyte polymÃ¨re 16 avec la seconde membrane renfort 18 et la seconde Ã©lectrode 20. 25 Le second ensemble peut Ãªtre obtenu de la maniÃ¨re suivante. En premier lieu, la seconde membrane renfort 18 est disposÃ©e sur un support d'un poste d'assemblage qui peut supporter le rouleau 22 de membrane Ã©lectrolyte polymÃ¨re 16. La membrane Ã©lectrolyte polymÃ¨re 16 est dÃ©solidarisÃ©e des premier 22 et second 24 films protecteurs et tirÃ©e jusqu'Ã 30 recouvrir l'ouverture de la seconde membrane renfort 18. On procÃ¨de 3066047 16 ensuite Ã la suppression des Ã©ventuels plis de la membrane Ã©lectrolyte polymÃ¨re 16. Enfin, on rÃ©alise dans une Ã©tape subsÃ©quente la solidarisation du bord externe 16a de la membrane Ã©lectrolyte polymÃ¨re 16 avec le bord 5 interne 18b de la seconde membrane renfort 18. Cette Ã©tape de solidarisation peut Ãªtre rÃ©alisÃ©e par soudure laser d'un premier contour fermÃ© de la membrane Ã©lectrolyte polymÃ¨re 16 sur le bord interne 18b de la seconde membrane renfort 18 puis par rÃ©alisation par soudure laser d'un second contour fermÃ© de la membrane Ã©lectrolyte 10 polymÃ¨re 16 sur le bord interne 18b de la seconde membrane renfort 18, le second contour entourant le premier contour. La puissance du laser lors de la rÃ©alisation du premier contour de soudure est telle qu'elle permet de solidariser la membrane Ã©lectrolytique polymÃ¨re 16 Ã la seconde membrane renfort 18 sans la dÃ©couper. La rÃ©alisation du second contour 15 est suffisante pour permettre une soudure de la membrane Ã©lectrolytique polymÃ¨re 16 sur la seconde membrane renfort 18 tout en autorisant une dÃ©coupe de la membrane Ã©lectrolytique 16 seule, c'est-Ã -dire sans dÃ©couper la seconde membrane renfort. Il est Ã noter que l'on pourrait Ã©galement effectuer un seul contour fermÃ© pour rÃ©aliser simultanÃ©ment la 20 soudure de la membrane Ã©lectrolyte avec la membrane renfort et la dÃ©coupe de la membrane Ã©lectrolyte polymÃ¨re. Une fois le sous-ensemble comprenant la membrane Ã©lectrolyte polymÃ¨re 16 et la seconde membrane renfort 18 formÃ©, on procÃ¨de Ã l'assemblage de la seconde Ã©lectrode 20 sur l'ouverture de la seconde 25 membrane renfort 18 de maniÃ¨re Ã ce que la seconde Ã©lectrode 20 obture l'ouverture 18a de la seconde membrane renfort 18, la face libre 20b de la seconde Ã©lectrode 20 Ã©tant orientÃ©e Ã l'opposÃ© de la membrane Ã©lectrolyte polymÃ¨re 16. AprÃ¨s obtention du premier ensemble et du second ensemble tel que 30 dÃ©crit ci-dessus, on procÃ¨de ensuite au dÃ©pÃ´t du premier ensemble sur le support 30, la face libre 12b de la premiÃ¨re Ã©lectrode 12 Ã©tant en contact 3066047 17 avec le support 20. Le cadre 28a, 28b supportant la membrane support 26 est agencÃ© au-dessus de la premiÃ¨re membrane renfort 14 de sorte que l'ouverture 26c de la membrane support 26 est obturÃ©e infÃ©rieurement par le premier ensemble, le bord interne 26b de la membrane support 26 Ã©tant 5 appliquÃ© sur tout le bord externe 14c de la premiÃ¨re membrane renfort 14. On applique ensuite le second ensemble au-dessus du cadre 28a, 28b de maniÃ¨re Ã ce que la membrane Ã©lectrolyte polymÃ¨re 16 vienne se loger dans l'ouverture 26c de la membrane support 26, le bord externe 18c de la seconde membrane renfort 18 venant s'appliquer sur tout le bord interne 10 26b de la membrane support 26. Le support 30 prÃ©citÃ© peut Ãªtre le support statique d'une presse. AprÃ¨s obtention de l'assemblage tel que reprÃ©sentÃ© en figure 3, on rÃ©alise une ou plusieurs opÃ©rations de pressage et de chauffage visant Ã lier par fusion locale les faces en contact des membranes 14, 16, 18 et des 15 Ã©lectrodes 12, 20. Pour cela, une premiÃ¨re opÃ©ration de pressage et de chauffage est rÃ©alisÃ©e au niveau des Ã©lectrodes 12, 20 uniquement et de l'intÃ©gralitÃ© de celles-ci. Cette premiÃ¨re zone de pressage et de chauffage est reprÃ©sentÃ©e en figure 4 par des hachures en pointillÃ©s et Ã©galement reprÃ©sentÃ©e en 20 figure 1 par la rÃ©fÃ©rence Z1. Cette premiÃ¨re opÃ©ration est suivie d'une seconde opÃ©ration de pressage et de chauffage au niveau d'une zone annulaire entourant les Ã©lectrodes 12, 20, cette zone annulaire Ã©tant comprise entre le bord interne 26b de la membrane support 26 et les bords externes 12a, 20a des premiÃ¨re 12 et seconde 20 Ã©lectrodes. De 25 prÃ©fÃ©rence, la zone annulaire dÃ©bute intÃ©rieurement immÃ©diatement Ã l'extÃ©rieur des bords externes 12a, 20a des premiÃ¨re 12 et seconde 20 Ã©lectrodes. Cette seconde zone de pressage et de chauffage est reprÃ©sentÃ©e en figure 4 par des hachures en traits pleins et Ã©galement reprÃ©sentÃ© sur la figure 1 par la rÃ©fÃ©rence Z2. La zone annulaire s'Ã©tend 30 vers l'extÃ©rieur jusqu'aux bords externes 14c, 18c des premiÃ¨re 14 et seconde 18 membranes renfort. Les deux opÃ©rations de pressage et de 3066047 18 chauffage prÃ©citÃ©es ainsi que l'utilisation d'une membrane Ã©lectrolyte polymÃ¨re 16 inscrite dans l'ouverture 26c de la membrane support 26 permet de confiner la membrane Ã©lectrolyte polymÃ¨re 16 entre les membranes renforts 14, 18 et les Ã©lectrodes 12, 20. 5 Les opÃ©rations de pressage et de chauffage prÃ©citÃ©es peuvent Ãªtre rÃ©alisÃ©es au moyen de deux presses sÃ©parÃ©es ou alors au moyen d'une seule presse. L'utilisation de deux presses permet toutefois une meilleure maitrise de la tempÃ©rature et de la pression exercÃ©es sur chacune des zones considÃ©rÃ©es. 10 On comprend Ã©galement que le cadre associÃ© Ã une membrane de support permet le transport de l'assemblage AME d'une premiÃ¨re presse vers une seconde presse. Il permet Ã©galement le transport de l'assemblage vers un poste de dÃ©coupe par exemple laser. La dÃ©coupe consiste Ã rÃ©aliser un dÃ©coupage 32 pÃ©riphÃ©rique Ã 15 contour fermÃ© entourant la membrane Ã©lectrolyte polymÃ¨re 16 au travers d'une zone annulaire de l'assemblage comprenant exclusivement un empilement des premiÃ¨re 14 et seconde 18 membranes renfort (figure 1). On peut Ã©galement rÃ©aliser des orifices 34 entre ladite dÃ©coupe 32 et le bord externe 16a de la membrane Ã©lectrolyte polymÃ¨re, ces orifices 34 20 Ã©tant destinÃ©s au passage de liquide de refroidissement et de gaz purs (H2 et 02). Bien que non spÃ©cifiquement dÃ©crit en rÃ©fÃ©rence aux figures, l'invention concerne Ã©galement un procÃ©dÃ© dans lequel on procÃ¨de Ã la fabrication de l'assemblage de la figure 3 avec la membrane Ã©lectrolyte 25 polymÃ¨re 16 prÃ©assemblÃ©e Ã la premiÃ¨re membrane renfort 14 et non plus Ã la seconde membrane renfort 18. Egalement, dans une rÃ©alisation non reprÃ©sentÃ©e aux figures, la membrane Ã©lectrolyte polymÃ¨re 16 pourrait s'Ã©tendre jusqu'au bord interne 26b de la membrane support 26. Dans ce cas, la dÃ©coupe pÃ©riphÃ©rique 32 30 ainsi que les orifices 34 sont alors rÃ©alisÃ©s dans une zone annulaire entourant les Ã©lectrodes et au travers d'une Ã©paisseur comprenant la 3066047 19 premiÃ¨re membrane renfort 14, la membrane Ã©lectrolyte polymÃ¨re 16 et la seconde membrane renfort 18. La figure 5 reprÃ©sente un second assemblage 11 pouvant Ãªtre rÃ©alisÃ© avec le procÃ©dÃ© selon l'invention. L'empilement des diffÃ©rentes 5 membranes est identique Ã ce qui a Ã©tÃ© dÃ©crit en rÃ©fÃ©rence Ã la figure 1. Toutefois, l'assemblage reprÃ©sentÃ© sur cette figure ne rÃ©alise pas de fonction Â« anti-wicking Â» c'est-Ã -dire dans laquelle la membrane Ã©lectrolyte polymÃ¨re n'est pas confinÃ©e entre les premiÃ¨re 14 et seconde 18 membrane renforts comme expliquÃ© en rÃ©fÃ©rence Ã la figure 1 mais s'Ã©tend 10 partout entre la premiÃ¨re membrane renfort 14 et la seconde membrane renfort 18. En pratique, seule la membrane Ã©lectrolyte polymÃ¨re 16 diffÃ¨re par rapport Ã l'assemblage dÃ©crit en rÃ©fÃ©rence Ã la figure 1. Pour rÃ©aliser l'assemblage reprÃ©sentÃ© en figure 5, on procÃ¨de Ã l'obtention du premier ensemble et du second ensemble tel que dÃ©crit prÃ©cÃ©demment en 15 rÃ©fÃ©rence Ã la figure 3. On procÃ¨de ensuite au dÃ©pÃ´t du premier ensemble sur le support 30, la face libre 12b de la premiÃ¨re Ã©lectrode 12 Ã©tant en contact avec le support 20 (figure 6). Un cadre mÃ©tallique 36 formÃ© de deux parties 36a, 36b, de prÃ©fÃ©rence rectangulaires, serre le bord externe 16a d'une membrane Ã©lectrolyte polymÃ¨re 16. Le cadre 36a, 36b supportant la 20 membrane Ã©lectrolyte polymÃ¨re 26 est agencÃ©e au-dessus de la premiÃ¨re membrane renfort 14 de sorte que la membrane Ã©lectrolyte polymÃ¨re 16 obture supÃ©rieurement l'ouverture 14a de la premiÃ¨re membrane renfort 14. On applique ensuite le second ensemble au-dessus du cadre 36a, 36b de maniÃ¨re Ã ce que la seconde membrane renfort 18 vienne s'appliquer sur la 25 membrane Ã©lectrolyte polymÃ¨re 16. Les Ã©tapes de pressage et de chauffage sont similaires Ã ce qui a Ã©tÃ© dÃ©crit prÃ©cÃ©demment en rÃ©fÃ©rence aux figures 3 et 4. Dans cette configuration, la zone annulaire Z2 comprend en tout lieu de celle-ci un empilement de la premiÃ¨re membrane renfort 12, de la membrane Ã©lectrolyte polymÃ¨re 16 et de la seconde membrane 30 renfort 18. AprÃ¨s pressage des zones Z1 et Z2, on effectue une dÃ©coupe de maniÃ¨re similaire Ã ce qui a Ã©tÃ© dÃ©crit prÃ©cÃ©demment. 3066047 20 Optionnellement, l'Ã©tape de compression et de chauffage des Ã©lectrodes peut Ãªtre suivie d'une Ã©tape de solidarisation, par des poinÃ§ons chauffants par exemple, en une pluralitÃ© de localisations 38 situÃ©es Ã la pÃ©riphÃ©rie des membranes renfort 14, 18. Cette Ã©tape peut Ã©galement Ãªtre 5 initiÃ©e en fin de cycle de compression et de chauffage et se terminer simultanÃ©ment ou aprÃ¨s celle-ci. Autrement dit, l'Ã©tape de solidarisation par poinÃ§ons chauffants prÃ©cÃ¨de l'Ã©tape de chauffage et compression de la zone annulaire. Cette Ã©tape de solidarisation Ã©vite que la membrane de renfort infÃ©rieure 14 ne flambe et ne se replie sur elle-mÃªme conduisant Ã 10 la formation d'une double Ã©paisseur de membrane renfort 14 induisant une mise au rebut pour dÃ©faut de conformitÃ© de l'assemblage 10 ou de l'assemblage 11 obtenu avec l'installation 1 dÃ©crite prÃ©cÃ©demment. REVENDICATIONS1. ProcÃ©dÃ© de fabrication d'un assemblage membrane Ã©lectrolyte polymÃ¨re/Ã©lectrodes pour pile Ã combustible comprenant les Ã©tapes suivantes : a) fournir une premiÃ¨re membrane de renfort (14) comprenant un bord externe (14c) et un bord interne (14b) dÃ©limitant une ouverture (14a), b) fournir une premiÃ¨re Ã©lectrode (12) apte Ã obturer l'ouverture (14a) de la premiÃ¨re membrane de renfort (14), c) fournir une seconde membrane de renfort (18) comprenant un bord externe (18c) et un bord interne (18b) dÃ©limitant une ouverture (18a), d) fournir une seconde Ã©lectrode (20) apte Ã obturer l'ouverture (18a) de la seconde membrane de renfort (18), e) fournir une membrane Ã©lectrolyte polymÃ¨re (16) apte Ã obturer l'une et l'autre de l'ouverture (14a, 18a) de la premiÃ¨re (14) et de la seconde (18) membranes renfort, f) agencer les premiÃ¨re (14) et seconde (18) membranes renfort, les premiÃ¨re (12) et seconde (20) Ã©lectrodes et la membrane Ã©lectrolyte polymÃ¨re (16) de maniÃ¨re Ã obtenir un empilement successif de la premiÃ¨re Ã©lectrode (12), de la premiÃ¨re membrane renfort (14), de la membrane Ã©lectrolyte polymÃ¨re (16), de la seconde membrane renfort (18) et de la seconde Ã©lectrode (20), oÃ¹ l'ouverture (14a) de la premiÃ¨re membrane renfort (14) est obturÃ©e infÃ©rieurement par la premiÃ¨re Ã©lectrode (12) et supÃ©rieurement par la membrane Ã©lectrolyte polymÃ¨re (16), et oÃ¹ l'ouverture (18a) de la seconde membrane renfort (18) est obturÃ©e infÃ©rieurement par la membrane Ã©lectrolyte polymÃ¨re (16) et supÃ©rieurement par la seconde Ã©lectrode (20). 3066047 22 2. ProcÃ©dÃ© selon la revendication 1, dans lequel, prÃ©alablement Ã l'Ã©tape f), il comprend une Ã©tape a dans laquelle la membrane Ã©lectrolyte polymÃ¨re (16) est solidarisÃ©e Ã l'une de la premiÃ¨re membrane renfort (14) et de la seconde membrane renfort (18) et de maniÃ¨re Ã ce qu'elle obture 5 l'ouverture (14a, 18a) de ladite membrane renfort concernÃ©e. 3. ProcÃ©dÃ© selon la revendication 1 ou 2, dans lequel la premiÃ¨re membrane renfort (14) et la premiÃ¨re Ã©lectrode (12) sont solidarisÃ©es l'une Ã l'autre dans une Ã©tape pi), prÃ©alablement Ã l'Ã©tape f), l'ouverture (14a) de la premiÃ¨re membrane renfort (14) Ã©tant obturÃ©e par la premiÃ¨re Ã©lectrode 10 (12). 4. ProcÃ©dÃ© selon l'une la revendication 3, dans lequel l'Ã©tape pi est rÃ©alisÃ©e en disposant la premiÃ¨re Ã©lectrode (12) sur un support et en agenÃ§ant la premiÃ¨re membrane renfort (14) au-dessus de la premiÃ¨re Ã©lectrode (12), puis en solidarisant la premiÃ¨re Ã©lectrode (12) sur la 15 premiÃ¨re membrane renfort (14). 5. ProcÃ©dÃ© selon l'une des revendications 1 Ã 4, dans lequel la seconde membrane renfort (18) et la seconde Ã©lectrode (20) sont solidarisÃ©es l'une Ã l'autre dans une Ã©tape p2), prÃ©alablement Ã l'Ã©tape f), l'ouverture (18a) de la seconde membrane renfort (18) Ã©tant obturÃ©e par la 20 seconde Ã©lectrode (20). 6. ProcÃ©dÃ© selon la revendication 5, dans lequel l'Ã©tape p2 est rÃ©alisÃ©e en disposant la seconde membrane renfort (18) sur un support et en agenÃ§ant la seconde Ã©lectrode (20) au-dessus de la seconde membrane renfort (18), puis en solidarisant la seconde Ã©lectrode (20) sur la seconde 25 membrane renfort (18). 7. ProcÃ©dÃ© selon l'une des revendications 1 Ã 6, dans lequel la membrane Ã©lectrolyte polymÃ¨re (16) est dimensionnÃ©e de maniÃ¨re Ã ce que son bord externe (16a) soit inscrit entre les bords internes (14b, 18b) et externes des premiÃ¨re (14) et seconde (18) membranes de renfort. 3066047 23 8. ProcÃ©dÃ© selon l'une des revendications 1 Ã 7, dans lequel l'assemblage est compressÃ© et chauffÃ© au niveau des Ã©lectrodes (12, 20) uniquement et de l'intÃ©gralitÃ© de celles-ci. 9. ProcÃ©dÃ© selon l'une des revendications 1 Ã 8, dans lequel 5 l'assemblage est compressÃ© et chauffÃ© au niveau d'une zone annulaire entourant les Ã©lectrodes (12, 20), optionnellement prÃ©cÃ©dÃ© d'une Ã©tape de solidarisation, par poinÃ§ons chauffants par exemple, en une pluralitÃ© de localisations situÃ©es Ã la pÃ©riphÃ©rie des membranes renforts. 10. ProcÃ©dÃ© selon l'une des revendications 1 Ã 9, dans lequel la 10 membrane Ã©lectrolyte polymÃ¨re (12) est dimensionnÃ©e de maniÃ¨re Ã ce que les premiÃ¨re (12) et seconde (20) Ã©lectrodes soient inscrites Ã l'intÃ©rieur de la membrane Ã©lectrolyte polymÃ¨re (12). 11. ProcÃ©dÃ© selon l'une des revendications 1 Ã 10, dans lequel il comprend les Ã©tapes suivantes : 15 fournir une membrane support (26) comportant un bord externe (26a) et un bord interne (26b) dÃ©limitant une ouverture (26c) de la membrane (26), cette ouverture (26c) Ã©tant dimensionnÃ©e de maniÃ¨re Ã ce que la membrane Ã©lectrolyte polymÃ¨re (16) puisse s'inscrire dans ladite ouverture (26c) et Ã ce que la premiÃ¨re 20 membrane renfort (14) et la seconde membrane renfort (18) puissent recouvrir tout le bord interne (26b) de la membrane support (26), agencer la membrane support (26) de maniÃ¨re Ã ce que la membrane Ã©lectrolyte polymÃ¨re (16) soit inscrite dans son 25 ouverture (26c) et que son bord interne (26b) soit intercalÃ© entre les bords internes (14b, 18b) et externes (14c, 18c) des premiÃ¨re (14) et seconde (18) membranes renfort. 12. ProcÃ©dÃ© selon la combinaison des revendications 2, 3 et 5 et la revendication 11, dans lequel il comprend les Ã©tapes successives : 30 - agencer une face libre (12b) de la premiÃ¨re Ã©lectrode sur un support (30), 3066047 24 - agencer la membrane support (26) de maniÃ¨re Ã ce que son bord interne (26b) recouvre tout le bord externe (14c) de la premiÃ¨re membrane renfort (14), - agencer la seconde membrane renfort (18) de maniÃ¨re Ã ce 5 que son bord pÃ©riphÃ©rique externe (18c) recouvre tout le bord interne (26b) de la membrane support (26), une face libre (20b) de la seconde Ã©lectrode (20) Ã©tant tournÃ©e vers l'extÃ©rieur et Ã l'opposÃ© de la membrane Ã©lectrolyte polymÃ¨re (16). 13. ProcÃ©dÃ© selon la revendication 11 ou 12, dans lequel la membrane 10 support (26) est supportÃ©e par un cadre (28a, 28b), par exemple mÃ©tallique. 14. ProcÃ©dÃ© selon la combinaison des revendications 3 et 5, dans lequel il comprend les Ã©tapes successives : - agencer une face libre (12b) de la premiÃ¨re Ã©lectrode (12) sur 15 un support (30), - agencer la membrane (16) Ã©lectrolyte polymÃ¨re de maniÃ¨re Ã ce qu'elle obture supÃ©rieurement l'ouverture (14a) de la premiÃ¨re membrane renfort (14), - agencer la seconde membrane renfort (18) de maniÃ¨re Ã ce 20 que son bord pÃ©riphÃ©rique externe (18c) recouvre tout le bord interne (26b) de la membrane support (26), une face libre (20b) de la seconde Ã©lectrode (20) Ã©tant tournÃ©e vers l'extÃ©rieur et Ã l'opposÃ© de la membrane Ã©lectrolyte polymÃ¨re (16). 15. ProcÃ©dÃ© selon la revendication 14, dans lequel la membrane 25 Ã©lectrolyte polymÃ¨re (16) est supportÃ©e par un cadre, par exemple mÃ©tallique. 16. ProcÃ©dÃ© selon l'une des revendications 1 Ã 15, caractÃ©risÃ© en ce qu'il comprend une Ã©tape de rÃ©alisation d'une dÃ©coupe (32) pÃ©riphÃ©rique Ã contour fermÃ© entourant la membrane Ã©lectrolyte polymÃ¨re (16) au travers 30 d'une zone annulaire de l'assemblage comprenant exclusivement un empilement des premiÃ¨re (14) et seconde (18) membranes renfort ou un 3066047 25 empilement de la premiÃ¨re membrane renfort (14), de la membrane Ã©lectrolyte polymÃ¨re (16) et de la seconde membrane renfort (18). 17. ProcÃ©dÃ© selon l'une des revendications 1 Ã 16, dans lequel l'assemblage est soumis Ã une Ã©tape consistant Ã rÃ©aliser des orifices (34) 5 dans une zone pÃ©riphÃ©rique entourant la membrane Ã©lectrolyte polymÃ¨re (16) et les premiÃ¨re (12) et seconde (20) Ã©lectrodes. 18. ProcÃ©dÃ© selon la revendication 12 et la revendication 13, dans lequel les orifices (34) sont agencÃ©es entre ladite dÃ©coupe (32) et la membrane Ã©lectrolyte polymÃ¨re (16). 10